Brevet FR2743297A1 — publié le 19970711

COMPOSITIONS COSMETIQUES A BASE DE POLYCONDENSATS IONISABLES MULTISEQUENCES POLYSILOXANEl POLVURETHANE ETIOU POLYUREE EN SOLUTION ET UTILISATIONS La présente invention a pour objet de nouvelles compositions cosmétiques ou dermato logiques à propriétés filmogènes contenant des solutions de polycondensats jonisables multiséquencés particuliers. ainsi que diverses de leurs utilisations possibles, notamment dans le domaine des traitements cosmétiques (i.e. par voie topique) de la peau, des cheveux, des ongles et autres matières kératiniques. II est d'usage courant de mettre en oeuvre dans des formulations cosmétiques, en parti- culier dans des produits capillaires (shampooings, aprés-shampooings, lotions ou gels coiffants ou traitants, laques ou lotions de mise en forme, de mise en plis ou de fixation, etc...) ou dans des produits de maquillage (tels que par exemple vemis à ongle, masca- ras, eye-liners, et autres), une proportion variable, selon la nature et la destination de la formulation, d'au moins une substance filmogène permettant de, ou visant à, conférer au support sur lequel elle est appliquée (c'est à dire, id, rune des parties superficielles du corps, telle que cheveux, cils, poils, peau, ongles,...) certaines caractéristiques améZo rées. Ainsi, par exemple, dans le cas particulier du traitement d'une chevelue, on recherche avant tout par cette technique plus de tenue et plus de douceur pour les che- veux, alors que dans le cas plus particulier des ongles, on recherche principalement obtention d'un film protecteur brillant et dur, adhérant parfaitement sur ces derniers. Une résine filmogène, pour être satisfaisante dans des applications cosmétiques, se doit de présenter certaines caractéristiques ou propriétés contraignantes, parmi lesquelles on peut plus particulièrement citer, et ceci de manière non limitative, d'abord une très bonne afflnité'compatibilité'innocuité vis-å-vis des différentes matières kératiniques (peau, cheveux et autres), ensuite de bonnes propriétés filmogènes par rapport à ces dernières (qualité et régularité du film déposé), et enfin de bonnes propriétés de rémanence (adhésivité, solidité), c'est à dire qu'elle doit être difficilement éliminable de son support par de simples lavages à l'eau ou à raide de détergents (shampooings) par exemple. Dans le cas des vemis à ongles, le film doit par ailleurs posséder une bonne résistance à l'abrasion mécanique. D'une manière générale, on notera qu'il est souvent diffiåle, dans la pratique, de trouver une substance filmogène susceptible de convenir eff*ctívement à plusieurs, ou à toutes, les différentes applications cosmétiquement envisagables pour cette dernière (problème du compromis acceptable). A certains égards, les substances filmogènes connues à ce jour, et en particulier celles mentionnées ci-avant, conviennent mal pour robtention de compositions présentant de bonnes propriétés cosmétiques, en raison notamment d'un manque notable de rem nence, en particulier de résistance à l'eau. Un autre problème réside dans le fait que les films ainsi obtenus, en particulier dans le cadre des applications de type capillaires ou mascaras, présentent une brillance insuffisante. Cette brillance n'est en outre que faiblement rémanente, c'est à dire qu'elle disparait rapidement sous raction d'agents extérieurs (forte sensibilité à l'eau notamment). Or, la brillance, ainsi que la rémanence de cette brillance, constitue aujourd'hui une pro priété particulièrement recherchée dans le domaine de la cosmétique. On voit donc qu'il existe actuellement dans l'état de l'art un fort besoin quant à pouvoir disposer de compositions filmogènes cumulant, et ceu' pour un domaine varié drapplica- tions possibles (cheveux, cils, peau, ongles,...), tous les avantages généralement re cherchés ou désirables en cosmétique, à savoir notamment l'innocuité vis à vis des ma tiéres kératiniques, la facilité d'application et de mise en oeuvre, l'obtention de dépôts protecteurs fins et réguliers, la rémanence des propriétés adhésives, I'apport et la rémanence des propriétés de brillance, I'apport de douceur et de lubrification, de rigidité et de résistance à l'abrasion. Pour répondre à ce besoin, on a proposé d'utiliser des mélanges de polymères permettant de combiner toutes ces propriétés, notamment des mélanges de polyorganosiloxa- nes (silicones) avec des polymères non-siliconés. En effet, on sait que les silicones apportent d'excellentes propriétés de surface conduisant à une bonne lubrification, une bonne brillance, une douceur au toucher sans apport de gras. Ces polymères ne présentent pas de bonnes propriétés mécaniques pour assurer une bonne filmification ; il faut donc leur associer d'autres polymères apportant des propriétés mécaniques. Les polyorganopolysiloxanes en particulier les polydiméthylsiloxanes sont incompatibles avec la plupart des polymères non-siliconés apportant des propriétés mécaniques. Pour résoudre ces inconvénients, la demande de brevet français N- 2 708 199 enseigne la possibilité d'utiliser une suspension aqueuse stable constituée de fines partiales sorc des, généralement sphériques, de polycondensat ionique multiséquencé Polysiloxane/ Polyuréthane etlou PolyLirée, ces particules ayant été obtenues par mise en dispersion, dans une phase aqueuse appropriée, dudit polycondensat à l'état déjà synthétisé. Ce type de dispersion de polymérie insoluble dans l'eau est appelée pseudo-latex > Ces pseudolatex présentent cependant certains inconvénients. Ces polycondensats lonisables en suspension aqueuse ne permettent pas de potentiali- ser la conjugaison souhaitée des propriétés apportées d'une part par les segments sili- cones et d'autre part par les segments Polyuréthanes et/ou Polyurée.Cette additivité des propriétés ne peut être optimisée que s'il se produit pendant le séchage, une bonne séparation de phase entre les segments siliconés et les segments polyuréthanes et'ou polyurées de telle sorte qu'il y ait d'une part' à l'état solide, une véritable stratification des segments silicones en surface de la matrice du dépôt constituée par les segments poly uréthanes et'ou polyurée-c'est en effet à l'interface de cette matrice avec l'air que vont se manifester les propriétés spécifiques des silicones- et d'autre part de telle sorte que les segments silicones soient rassemblés à l'intérieur de la matrice de dépôt sous forme de phase dispersée. II est très difficile d'obtenir à partir des pseudo-latex constitués de polycondensats ionisables Polysiloxane/Polyuréthane et'ou Polyurée, une bonne separaffon de phase con- duisant à cette stratification des segments silicones en surface du dépôt et à la formation d'une phase siliconée à l'intérieur du dépôt et plus particulièrement lorsque les longueurs des séquences polysiloxanes et'ou polyuréthanes etlou polyurées sont courtes. II en ré- sulte que l'additivité des propriétés telles que définies ci-dessus obtenue par ces pseudo-latex reste encore insuffisante. Ainsi, à la suite d'importantes recherches menées sur la question, il a été trouvé par la Demanderesse, et ceci de façon inattendue et surprenante, qu'il était possible d'améliorer de façon substantielle cette séparation de phase et par conséquent de pe- tentialiser l'additivité des propriétés de surface apportées par les silicones et des propriétés mécaniques et'ou d'adhésion apportées par les polyuréthanes et'ou polyurées, en utilisant des solutions ou des émulsions de ces mêmes polycondensats ionisables muiti- séquencés Polysiloxane/Polyuréthane etlou Polyurée dissous dans un système solvant aqueux, organique ou hydroorganique. De plus les polycondensats en solution de l'invention présentent par rapport aux pseu dolatex constitués par les memes polycondensats une meilleure rémanence du dépôt à l'action de l'eau ou des solutions de tensio-actifs (shampooings). Conformément à la présente invention, il est donc maintenant proposé de nouvelles compositions cosmétiques qui sont caractérisées par le fait qu'elles comprennent, dans un support cosmétiquement acceptable, au moins une solution ou une émulsion d'au moins un polycondensat multiséquencé dont la chaine est constituée par la répétition d'au moins une séquence polysiloxane et d'au moins une séquence polyuréthane et'ou polyurée; ladite séquence polyuréthane et'ou polyurée comportant en outre des groupe pements jonisables et ledit polycondensat étant dissous dans un système solvant aqueux, organique ou hydroorganique. On entend par sgroupement ionisables, tout groupement susceptible d'être ionisé par une réaction de neutralisation d'une fonction acide ou basique portée par ledit groupe ment ou de quatemisation d'une fonction amine tertiaire portée par ledit groupement et de former ainsi un groupement anionique, cationique, amphotère ou zwitterionique. Les polycondensats de rinvention sont essentiellement préparés selon un Icécédé en deux étapes. La première étape consiste en une réaction classique de polycondensation entre (0 un polymère polysiloxane (ou silicone) présentant une fonction hydroxy ou une fonction amine aux extrémités de sa chaine (i.e un a,edihydroxypolysiloxane, ou un a,aF diaminopolysiloxane, ou un a,eaminohydroxy- ou hydroxyamino-polysiloxane), et (n) un diisocyanate (présent en quantité stoechiométrique, ou en excès stoechiomAique, c'est à dire à plus de 2 moles par mole de silicone) ce par quoi ron obtient une nouvelle sTF cone présentant cette fois une fonction isocyanate à chacune de ses extrèmis de chaine; puis, dans une deuxième étape, on couple les chaines du polycondensat obte- nu précédemment au moyen d'un agent coupleur (en quantité variable choisie en fono tion de la longueur de chaine finale désirée) choisi parmi les diols et'ou les diamines eVou les alcoolamines, de manière à obtenir finalement un nouveau polycondensat de plus longue chaîne. Les réactions mises en oeuvre dans la première étape conduisent ainsi à un polysi- loxane présentant à ses extrémités de chaine, outre les fonctions isocyanates mentiorr nées cklessus, des motifs uréthane et'ou urée, et ceci selon les mécanismes classiques d'une réaction de condensation opérée entre (0 une fonction isocyanate, telle que portée par le dïsocyanate de départ, et (ii) une fonction alcool (création dans ce cas d'un motif uréthane) ou d'une fonction amine (formation dans ce cas d'une fonction urée), telles que portées par le polysiloxane de départ, à savoir:: -(polysiloxaneOH + O=C=N-R-N=C=O > -(polysiloxanefO- C-NH-R-N=C=O (diisocyanate) Il o etlou -(polysiloxanekNH2 + O=C=N-R-N=C=O > -(polysiloxanekNH- C-N*R-N=C=O Il o Les polycondensats obtenus à l'issue de cette première étape peuvent donc être en fait définis par la formule générale (1) suivante: O=C=N-R-NH- C-X1-(polysiloxane)-X1 -NH-R-N= C=O (1) II Il O O dans laquelle X1 peut donc représenter, séparément ou conjointement, o ou -NH-. Dans la deuxième étape, les fonctions alcools etlou amines de l'agent coupleur (agent coupleur que l'on peut ici symboliser de manière commode par OH-iOH, ou NH2-S NH2 ou bien encore NH2- & H) viennent alors réagir, et ceci selon les mêmes mécanismes que ceux exposés pour la première étape, soit avec les fonctions isocyanates portées en bout de chaine par le polycondensat polysiloxane de formule (1) ci-dessus, soit avec des fonctions isocyanates portées par du diisocyanate libre, lorsque ce dernier a été introduit en excès stoechiométrique lors de la première étape, donnant ainsi nais sance dans la chaine (plus longue) du nouveau polycondensat obtenu à une succession de motifs uréthane etlou urée, c'est à dire à des séquences de type polyuréthane et'ou polyurée symbolisables par la formule (2): dans laquelle X2 représente o ou -NH-, et x est une valeur correspondant substantiel- lement au nombre de moles d'agent coupleur mises en oeuvre dans la réaction. Comme indiqué précédemment, on obtient donc ainsi finalement un polycondensat constitué par la répétition de séquences polysiloxanes (correspondant simplement au polysiloxane d'origine, et tel qu'il apparait dans la formule (1)) et de séquences polyuré- thanes etlou polyurées (formule (2)). Selon un aspect extrêmement important de invention, les agents coupleurs (c'est à due en fait le radical B) portent des groupements ionisables, c'est à dire des groupements qui, et respectivement, lorsqu'ils sont soumis à l'action d'une base, donnent des groupe pement anioniques (c'est le cas par exemple des groupements carboxyliques) et brs qu'ils sont soumis à raction drun acide ou d'une quatemisation, donnent des groupe ments cationiques (cas par exemple dune amine tertiaire).La neutralisation des grou pements anionisables (respectivement cationisables) par la base (respectivement par l'acide) peut ètre effectuée de façon partielle ou totalement, selon les quantité d'agents neutralisants mises en oeuvre. Mais d'autres caractéristiques, aspects et avantages de l'invention apparaitront maint nant de manière plus claire à la lecture de la description détaillée et complète qui va sui- vre, ainsi que des divers exemples concrets, mais nullement limitatifs, destinés à flikis ter. Comme indiqué précédemment, la chaine du polycondensat ionisable utilisé dans le cadre de la présente invention est essentiellement caractérisée par le fait qu'elle est constituée par la répétition (ou altemance) d'au moins une séquence de type polysiloxane et d'au moins une séquence de type polyuréthane etlou pelyurée, lesdites séquences poly uréthanes et"ou polyurées comportant des groupement ionisables. D'autres séquences de nature chimique différente peuvent se pprésenter dans la chaine du polycondensat. On peut citer par exemple des séquences Polyéthers telles que Polyoxyéthylene, Polyoxypropylène, Polytétraméthylène oxyde etlou des séquences Polyesters telles que Polyadipate d'éthylèneglycol, Polysébacate de néopentylglycol, Polytéréphtalate d'éthylèneglycol. La répétition des séquences ci-dessus peut être de type aléatoire, mais elle est de préfe rence de type régulièrement altemée. En outre, le rapport en nombre entre les séquen- ces de type polyuréthane etlou polyurée et les séquences de type polysiloxane est géné- ralement compris entre 1 et 10, de préférence entre 1 et 3. Les poids moléculaires des polycondensats Polysiloxanes-Polyuréthanelpolyurée peuvent varier dans de larges limites, en particulier entre 2000 et 500 000, mais de préfe- rence entre 3000 et 250 000. De préférence, la séquence polysiloxanique répond à la formule générale (I) suivante: dans laquelle: - P est un segment polysiloxane, - X1 représente, séparement ou conjointement, o ou -N H-, - et R (qui n'est autre que le motif du diisocyanate tel que mentionné avant est un radical divalent choisi parmi les radicaux alkylènes de type aromatique, aliphatique ou Çydoaliphaüque. De préférence, le segment polysiloxane P répond à la formule générale (l) suivante: dans laquelle les radicaux R1, qui peuvent être identiques ou différents, sont choisis parmi dune part les radicaux hydrocarbonés monovalents en C, C20 exempts ou suez stantiellement exempts drinsaturations éthyléniques et, d'autre part, les radicaux aromatiques, Y représente un radical hydrocarboné bivalent, et z un nombre entier tel que le poids moléculaire moyen du segment polysiloxane soit compris entre 300 et 10 000. De préférence, Y est un radical bivalent choisi parmi les radicaux alkylénes de formule -(CH2).-, dans laquelle a représente un nombre entier pouvant être compris entre I et 10. A titre de radicaux R1 convenant dans le cadre de rinvention, on peut plus paniculiFre ment citer les radicaux alkyles, et notamment les radicaux méthyle, éthyle, propyle, isopropyle, butyle, pentyle, hexyle, octyle, décyle, dodécyle et octadécyle, les radicaux cydoalkyles, en particulier le radical cydohexyle, les radicaux aryles, notamment phényle et naphtyle, les radicaux arylaîkyles, notamment benzyle et phényléthyle, ainsi que les radicaux tolyle et xylyle.On notera que, selon l'invention, il est important que le segment polysiloxane soit exempt, ou substantiellement exempt, de motifs du type SFH ou Si-R1 dans lequel R1 représenterait un radical hydrocarboné présentant des insaturations éthyléniques, et ceci de manière à éviter toute réticulation intempestive du pôlyconden sat sur lui-meme. Selon un mode particulièrement préféré de réalisation de la présente invention, le seg- ment polysiloxane P présent dans les polycondensats répond à la formule (I") suivante: dans laquelle a et z sont des valeurs telles que définies ci-avant. Concernant maintenant les séquences polyuréthanes etlou polyurées rentrant dans la constitution des polycondensats qui sont utilisés dans le cadre de invention, celles répondent de préférence à la formule générale (II) suivante: dans laquelle:: - X2 représente, séparément ou conjointement, 9 ou -NH-, - R (qui, comme ci-avant pour la formule (I), n'est autre que le motif du diisocyanate utilisé pour conduire la réaction de condensation) est tel que défini ci dessus pour les séquences de formule (I), - x (qui, comme indiqué précédemment dans la description correspond substances lement au nombre de moles d'agents coupleurs utilisées dans le procédé de synthèse du polycondensat) est un nombre entier pouvant varier de 1 à 10, et de préférence de I à 3, - et B (qui n'est autre que le motif apporté par ragent coupleur tel que mentionné ci-avant) est un radical hydrocarboné bivalent porteur d'une charge ionique, positive ou négative. A titre de radicaux B porteurs de groupements anioniques (i.e de charges négatives), on peut plus particulièrement citer ceux qui sont porteurs de groupement présentant une ou des fonction(s) carboxylique(s) et'ou une ou des fonctions sulfoniques, lesdites fonctions carboxyliques etlou sulfoniques étant sous forme libre ou bien neutralisées partiellement ou totalement par une base minérale ou organique, comme cela sera expliqué plus en détails par la suite. Ainsi, parmi les radicaux B bivalents porteurs de fonctions carboxyliques ou sulfoniques convenant particulièrement bien dans le cadre de la présente invention, on peut men tionner ceux de formule (III): dans laquelle R2 représente un radical alkyle, linéaire ou ramifié, en C1-C3, Z une fonction acide carboxylique (-COOH) ou acide sulfonique dans laquelle Z a la signification ci-dessus, A titre de radicaux B porteurs de groupements cationiques (i.e. de charges positives), on peut plus particulièrement citer ceux qui sont porteurs de groupements de type amines tertiaires, lesdites amines tertiaires étant soit nonneutralisées, soit pour partie ou totalement neutralisées (présence de motifs -NH±) soit quatemisées, comme cela sera expliqué plus en détails par la suite. Ainsi, parmi les radicaux B bivalents porteurs de fonctions amines tertiaires cationisables convenant particulièrement bien dans le cadre de la présente invention, on peut men tionner ceux de formule: dans laquelle R3 représente un radical alkyle, linéaire ou ramifié, en C1-C4, et r et s deux nombres entiers, identiques ou différents, qui peuvent être compris entre 1 et 10. Sous forme neutralisée ou quatemisée, les radicaux B ci-dessus deviennent alors: formule dans laquelle R3 a la signification ci-dessus, et R4 représente soit l'hydrogène (neutralisation) soit un radical alkyle, linéaire ou ramifié, en C,-C10 ou un cycle aromate que (quatemisation). Selon l'invention, les taux de neutralisation des fonctions anionisables ou cationisables peuvent etre compris entre 0 et 100%, de préférence entre 10 et 100%. Les radicaux B du coupleur porteur d'une charge ionique peuvent être utilisés seuls ou en mélange avec d'autres radicaux B' provenant de coupleurs ne portant pas de groupe ionisable. Concemant enfin les radicaux R plus particulièrement préférés selon la présente inven tion et rentrant dans le cadre de la définition des séquences de formules (I) et (II) don nées ci-avant, on peut mentionner ceux de formules: ou ou ECH2)c dans lesquelles b est un nombre entier compris entre 0 et 3, et c un nombre entier compris entre 1 et 20, de préférence compris entre 2 et 12. Parmi les radicaux bivalents R particulièrement préférés rentrant dans le cadre des formules ci-dessus, on peut citer les radicaux hexaméthylene, 4,4'-biphénylêneméthane, 2.4: eVou 2,Stolylene, 1,5-naphtylène, pphénylène, méthylène 4,4-biscyclohéxyle et le radical divalent dérivé de l'isophorone. Le procédé de synthèse des polycondensats utilisés dans le cadre de la présente invention va maintenant être développé un peu plus en détails. Dans ces grandes lignes, ce procédé correspond à celui déja indiqué en début de description. On fait réagir, dans un solvant organique, un &alpha;-#-dihydroxy etlou diamino et/ou amino hydroxy eVou hydroxyaminopolysiloxane répondant à la formule générale suivante: X3-P-X dans laquelle P a la signification donnée ci-avant (segment polysiloxane), et X3 représente, conjointement ou séparément, OH ou -NH2, avec un excès stoechiométrique d'un diisocyanate de formule: O=C=N-R-N=C=O dans laquelle R a la signification donnée ci-avant, puis à coupler les chaines du polycondensat obtenu précédemment par au moins un diol et'ou une diamine et'ou une alcool amine répondant à la formule:: X4-B -X4 dans laquelle B a la signification donnée avant, et X4 représente -OH ou -N H2, à une température comprise entre 40 et 100-C, en présence d'un sel d'étain en tant que catalyseur. Ce diol etlou cette diamine X4-iX4 peuvent être utilisés seuls ou en mélange avec un ou plusieurs diols ou diamines ou aminoalccols ne comportant pas de groupes ioisables par exemple 1 ,4butanediol. Le solvant organique utilisé à ces étapes est de préférence choisi dans le groupe constitué par l'acétone, la méthyléthylcétone, le tétrahydrofuranne et le 1,2-dichloroéthane, ces solvants étant inertes vis-à-vis des groupes isocyanates. Le sel d'étain est, quant à lui, de préférence choisi parmi l'ethyl-2 hexanoate d'étain et le dibutyl dilaurate d'étain. Dans le cadre de la mise en oeuvre du procédé ci-dessus, les diisocyanates particulierement préférés sont choisis, seuls ou en mélanges, parmi le diphénylméthane 4,4'diisocyanate et le méthylène 4,4'-bis-dicydohexyidiisocyanate, et les agents coupleurs particulièrement préférés sont choisis, seuls ou en mélanges, parmi l'acide diméthylol propionique, la N-méthyldiéthanolamine, le 1,Sdiaminopropane et réthanolamine, étant bien entendu que la possibilité de mélange coupleur acidelcoupleur amine est exdue. Le polycondensat polysiloxane-PolyuréthanetPolyurée ainsi obtenu peut être ensuite éventuellement purifié, par exemple par précipitation dans un solvant non polaire tel que le cyclohexane. Conformément à invention, ce polycondensat, éventuellement purifié, est ensuite soit utilisé tel quel, soit neutralisé à raide d'un agent neutralisant convenable qui peut être soit une base minérale ou organique lorsque le radical B tel que ci-avant défini est porteur de fonctions anionisables telles que par exemple des fonctions acides carboxyliques etlou sulfoniques, soit un acide minéral ou organique lorsque ledit radical B est porteur de fonctions cationisables telles que par exemple des fonctions amines tertiaires ; soit quatemisé à l'aide drun halogénure d'alkyle, d'un sel d'acide portant un halogène mobile ou une sultone ( par exemple propane sultone) lorsque ledit radical B est porteur de fonctions amines tertiaires. Selon invention, le taux de neutralisation peut aller de 0% à 100%, de préférence de 10 à 100%. II va de soi que la nature de ragent neutralisant qu'il conviendra utiliser pour neutraliser le polycondensat Polysiloxane-Polyuréthane/Polyurée sera fonction de la nature des fonctions onisables portées par ce demier. Lorsque ledit polycondensat comporte une fonction anionisable telle que par exemple une fonction acide carboxylique ou sulfonique, ragent neutralisant peut être une base minérale telle que la soude, la potasse ou l'ammoniaque, ou une base organique telle qu'un aminoalcool choisi notamment parmi le 2-amino 2-méthyl 1-propanol (AMP), la triéthanolamine, la triisopropanolamine (TIPA), la monoéthanolamine, la diéthanolamine, la tri[(2-hydroxy) 1-propyllamine, le 2-amino 2.méthyl 1,3-propanediol (AMPD), et le 2amino 2-hydroxyméthyl 1,3propanediol ou bien une diamine telle que la lysine. Lorsque le polycondensat comporte une fonction cationisable du type amine tertiaire, I'agent neutralisant peut être un acide minéral tel que acide chlorhydrique, ou un acide organique tel que l'acide lactique, l'acide glycolique ou racide mandeElque. L'agent neu- tralisant peut être aussi un agent quatemisant de la fonction amine tertiaire, comme par exemple les halogénures d'alkyles et en particulier le iodure de méthyle ou le bromure d'éthyle. II peut être également un sel d'acide portant un halogène mobile ou un ester cydique d'acide sulfonique. On réalise ensuite une solution ou une émulsion solvant organique-dans-eau du polycondensat conforme à l'invention en l'incorporant dans un système solvant organique, aqueux ou hydro-organique. Les solvants organiques des polycondensats de l'invention utilisés selon l'invention sont choisis de préférence parmi l'acétone, la méthyléthylcétone, I'acétate de méthyle, l'acétate de butyle, l'acétate d'éthyle, I'isopropanol, I'éthanol, le diméthoxyéthane, le di éthoxyêthane, un ester d'éthylèneglycol ou de propylèneglycol, un ether d'éthylèneglycol ou de propylèneglycol, ou un ether ester d'éthylèneglycol ou de propylèneglycol et leun mélanges. Suivant le type d'application choisi, on peut utiliser, parmi ces solvants des polyconden sats de l'invention, un solvant ou un mélange de solvants miscibles à l'eau dont l'un (servant de diluant) s'évapore avant l'eau de façon à permettre la dissolution du polymère dans un solvant pendant toute la durée du séchage de la formulation appliquée sur la matière kératinique traitée. Parmi les solvants miscibles à l'eau, on peut citer dimé- thoxyèthane et un mélange de diméthoxyéthane'diéthoxyéthane. Si la formulation envi- sagée nécessite pour l'application donnée la présence d'eau, la solution organique du polymère peut dans ce cas être diluée dans l'eau pour former une émulsion solvant organique-danseau.Cette émulsion pourra etre autostabilisée par les charges ioniques portées par le polycondensat qui se placent d'elles-memes à l'interface avec l'eau ou bien stabilisée si nécessaire par des agents stablisants tels que des tensioact's ou des agents gélifiants présents dans la phase aqueuse On peut également choisir un solvant ou un mélanges de solvants des polycondensats de l'invention non-miscibles à l'eau tels que le diéthoxyéthane. Si la formulation envisagée nécessite pour l'application donnée la présence d'eau, la solution organique du po Polymère peut dans ce cas être dispersée dans l'eau pour former une émulsion solvant organique-dans-eau.Cette émulsion pourra être autostabilisée par les charges ioniques portées par le polycondensat qui se placent d'elles-memes à l'interface avec reau ou statsilisee si nécessaire par des agents stablisants tels que des tensibactifs ou des agents gélifiants présents dans la phase aqueuse. Dans ce cas, le solvant ou run des solvants organiques utilisés pour dissoudre le polycondensat présente de préférence un point d'ébullition supérieur à celui de l'eau. On peut utiliser notamment le diéthoxy- éthane. Une forme particulièrement préférée de système solvant des polycondenats de l'invention consiste à utiliser un mélange de solvants de polarités différentes comprenant au moins un solvant (A) dit zglobal > du polycondensat (pour les séquences polysiloxanes et les séquences polyuréthanes et"ou polyurées) et au moins un solvant (B) moins polaire que (A) qui va solvater plus spécifiquement les séquences polysiloxanes. Pour favoriser la stratification des séquences polysiloxanes sur la matrice de dépôt, on choisira de préférence un solvant (B) dont la vitesse d'évaporation est plus lente que (A). Parmi les solvants globaux (A), on peut citer l'acétone, la méthyléthylcétone, racétone, la méthyléthylcétone, I'acétate de méthyle, I'acétate de butyle, l'acétate d'éthyle, 'isopropanol, Méthanol, le diméthoxyéthane, le diéthoxyéthane, un ester d'étyylènegIycol ou de propylèneglycol, un ether d'éthyièneglycol ou de propylèneglycol, ou un ether ester d'éthyléneglycol ou de propylèneglycol et leurs mélanges. Parmi les solvants (B), on peut citer les hydrocarbures en particulier les hydrocarbures ramifiés comme les isoparaffines, l'isododécane, les silicones cyniques du type D4, D5 ou D6 La neutralisation peut être réalisée in sXu dans la solution du polycondensat Polysi- loxane-Polyuréthane/Polyurée dans le système solvant par addition de la quantité dé terminée d'agent neutralisant. Comme indiqué précédemment, les compositions cosmétiques selon l'invention, qui cor- tiennent donc, dans un support cosmétiquement acceptable, des polycondensats tels que ci-dessus définis, présentent, pour des applications aussi variées que celles rencon trées par exemple dans le domaine du capillaire, du maquillage ou bien encore des soins de la peau, ou de tout autre domaine cosmétique dans lequel l'utilisation d'une substance filmogène est désirable ou recherchée, des propriétés tout à fait remarquables, en particulier au niveau de leurs propriétés filmogènes et de brillance, de leur aptitude à conserver ces propriétés dans le temps face à l'action d'agents extérieurs (rémanence) et aussi de leur propriétés de douceur, de lubrification et de résistance à l'abrasion. Parmi les applications préférentiellement visées par la présente invention, et les diffa rents effets bénéfiques obtenus dans ces dernières, on peut plus particulièrement mentionner: - le domaine des produits capillaires (lavage, soin ou beauté des cheveux), où les compositions selon rinvention, en particulier sous forme d'aérosols, de mousse, de shampooings, baprés-shampooings, de lotions ou de gels coiffants ou traitants, laques ou lotions de mise en forme ou de mise en plis ou encore de fixation, permettent draF porter aux cheveux brillance, douceur, facilité de coiffage (phénomène d"'individualisabon des cheveux au moment du dépôt de la composition), meilleur toucher, ainsi que la rémanence (c'est à dire le maintien durable, même sous l'action d'agents extérieurs) de ces propriétés. - le domaine des produits de maquillage, en particulier pour le maquillage des on gies et des cils, où les compositions selon invention, sous forme de vemis à ongle, de mascaras ou de eye-liners par exemple, permettent d'apporter, dans le cas du ma quillage des cils, les mêmes avantages que ceux évoqués précédemment pour le traitement des cheveux, et, dans le cas des vemis à ongles (où les compositions peuvent être utilisées comme filmogéne seule ou comme additif filmogène), brillance, meilleure mouillabilité de l'ongle, rémanence du film et de sa brillance aux lavages, meilleure résis- tance à l'abrasion (apport de glissant par lubrification des surfaces), meilleure rigidité. - dans le domaine des produits de soin de la peau (crèmes, laits, lotions, masques, sérums, produits solaires), où les compositions selon l'invention permettent plus particulièrement d'apporter brillance, meilleure mouillabilité et résistance aux lavages à reau (produits solaires). La proportion en polycondensat dans les compositions cosmétiques (hors vemis à on gles) est généralement comprise entre 0,5 et 50%, et de préférence entre 1 et 20% en poids par rapport au poids total de la composition. Dans le cas des vemis à ongles, cette proportion peut aller jusqu'à 30% en poids. Les compositions peuvent en outre, et bien entendu, contenir divers adjuvants destinés à la rendre acceptable dans une application cosmétique particulière. Les compositions selon l'invention peuvent contenir des filtres solaires UV-A ou UV-B ou à bande large et être utilisées ainsi comme produits anti-solaires. Les compositions selon l'invention peuvent par ailleurs contenir des additifs cosmétiques conventionnels choisis parmi les corps gras, des solvants organiques, des silicones, des agents épaississants, des adoucissants, des agents anti-mousse, des agents hydratants, des humectants, des agents traitants (agents anti-chute, anti-pélliculaire,...), des polymères anioniques, non ioniques ou amphotères ou leurs mélanges, des antipenpi- rants, des agents alcanisants, des colorants, des pigments, des parfums, des conserva teurs et des agents propulseurs lorsque les compositions se présentent sous forme ae- rosol. Plus précisémment, comme corps gras, on peut utiliser une huile ou une cire ou leurs mélanges, des acides gras, des alcools gras, des esters d'acides gras tels que les trigly cérites d'acides gras en CrC1a, de la vaseline, de la paraffine, de la lanoline, de la lanoline hydrogénée ou acétylée. Parmi les huiles, on peut citer les huiles minérales, animales, végétales ou les huiles de synthèse et notamment l'huile de vaseline, de paraffine, de ricin, de jojoba, de sésame, ainsi que les huiles et les gommes de silicones et les isoparaffines. Parmi les cires animales, fossiles, végétales, minérales ou de synthèse, on peut notam- ment citer la cire d'abeille, de caroube, de Candellila, l'ozokérite, les cires microcristalli- nes ainsi que les cires et les résines de silicone. Parmi les agents épaississants, on peut citer: - les celuloses modifiées telles que l'hydroxyéthylcellulose, la méthylcellulose, rhy- droxypropylcellulose et la carboxyméthylcellulose. Parmi celles-ci, on peut citer notamment les gommes vendues sous la dénomination de "Cellosize QP 44001H par la Société Amercol, - la gomme de caroube, la gomme de guar, la gomme de guar quatemisée vendue sous la dénomination de "Jaguar C-13-S" par la Société Meyhall, la gqmme d'hydroxypropylguar, la gomme de xanthane, - les acides polyaayliques réticulés tels que les "Carbopol" de la Société Goodrich, - les polymères poly(métha)crylates de glycéryle vendus sous les dénominations de "Hispagel" ou "Lubragel" par les Sociétés Hispano Quimica ou Guardian, - - la polyvinylpyrrolidone, alcool polyvinylique, - les polymères et les copolymères réticulés dracxylamide, tels que ceux vendus sous les dénominations de "PAS 5161" ou "Bozepol C" par la Société Hoechst, de wSepigel 305" par la Société Seppic, ou de Salcare SC95" par la Société Allied Colloid, ou encore - les homopolymères réticulés de chlorure de méthacryloyloxyéthyltriméthylammonium vendus sous la dénomination de "Salcare SC95" par la Société Allied ColloTd. On va maintenant donner à titre crillustration de l'invention plusieurs exemples de préparé ration de polycondensats Polysiloxane-Polyuréthane ainsi que de leurs solutions ou émulsions et de compositions cosmétiques les contenant Les synthèses conduisant aux polycondensats multiséquencés Polysiloxane Polyuréthane ont été réalisées à partir de prépolymères du type polydiméthylslloxane a,oe hydroxyorganofonctionnels (produits commerciaux vendus par la Société Goldschmidt sous les dénominations Tegomer HSi 2111 et Tegomer H-Si 2311) de structure et ayant en outre les caractéristiques rassemblées dans le tableau ci-dessous: Nom commercial Tegomer H-Si 2111 T omer KSi 2311 Groupes fonctionnels groupes hydroxyles primaires Fonctionnalité 2 2 nombre de motifs z environ 10 environ 30 Indice Hydroxyle 120 (+l- 10) 45 (+1- 5) (mg KOHI viscosité à 25 C (cP) 85 (+/- 10) 115 (+/- 15) Poids moléculaire moyen 700 z2 2200 en nombre (Mn) Dans la suite, ces deux produits commerciaux seront appelés par commodité SIL 700 et SIL 2200 (nomination basée sur leur poids moléculaire respectif). Exemple 1 Dans cet exemple, on a préparé un polycondensat Polysiloxane-Polyuréthane anionisa- ble de structure théorique: dans laquelle R représente: et correspondant à la réaction entre: - 1 mole de SIL 700 (prépolymère polysiloxane) - 2 moles de 4,4' diphénylméthanediisocyanate (cCaprés dénommé MDI) - et 1 mole d'acide diméthylolpropionique (agent coupleur, a-aprés dénom mé DMPA), ces valeurs étant rapportées à 1 mole de SIL 700. Dans un réacteur cylindrique pourvu d'une agitation centrale du type ancre, d'un ther momètre, d'un réfrigérant, d'une arrivée de barbotage d'azote et surmonté d'une ampoule à introduction, on introduit, sous courant d'azote, 50 g de MDI et 50 g de tétrahydrofurane (THF). La dissolution du mélange se fait sous agitation et à température am- biante. Parallèlement, on a dissout 70 g de SIL 700 dans 70 g de THF, et la solution ainsi obtenue est versée dans rampoule à introduction située au dessus du réacteur. On introduit alors, sous agitation et courant d'azote, cette solution de SIL 700 dans le réacteur contenant la solution de MDI, en maintenant la température du milieu de réac tion à 504C par chauffage extérieur. La coulée de la solution de SIL 700 dure 1H30 et la température du milieu réactionnel est maintenue à 50"C pendant toute la durée de rintroduction. A la fin de la coulée, la réaction conduit à la formation quantitative d'un prépolymère Po lysiloxane à extrémités a,oe diisocyanate. On introduit ensuite (temps de coulée: 30 mn) dans le réacteur contenant le prépolymère ci-dessus, et ceci toujours sous agitation, barbotage d'azote et maintien de la température à 50"C, une solution de DMPA obtenue en dissolvant 13,4 g de DMPA dans 400 g de THF. Au début de la coulée, on introduit en outre dans le milieu de réaction 0,15 g de dibutyidilaurate d'étain qui sert de catalyseur. On laisse ensuite réagir le tout pendant 10 h, sous agitation et à 50"C. La fin de la réaction peut être controlée en vérifiant par analyse infra-rouge l'absence de bandes d'adsorption -N=C=O à 2270 cl~1. Si besoin est, on peut alors rajouter de l'éthanol au milieu réactionnel pour terminer la réaction et consommer totalement les groupes -N=C=O encore disponibles; dans ce cas, on peut par exemple rajouter de rordre de 10 ml d'éthanol et laisser à nouveau réagir le tout pendant 4 H à 50-C. En fin de réaction, on obtient une solution organique (THF) du polycondensat désiré, lequel est ensuite récupéré et purifié par précipitation de ladite solution dans 5 I d'un mé- lange équi-volume (50/50) éther de pétroleléther éthylique. Le rendement de récupéfa- tion est de 90% en poids après séchage. L'indice d'acide du polycondensat obtenu est de 46 (théorique : 42). Son poids moléculaire moyen en nombre est de 5000. Le polymère obtenu est soluble dans des solvants tels que le diméthoxyéthane, 'méthanol, risododécane et l'acétate d'éthyle. Exemple 2 On procède ici à la préparation d'un polycondensat Polysiloxane-Polyuréthane anionisable de même structure théorique que celle de exemple 1, mais obtenu cette fois à partir du prépolymère polysiloxane SIL 2200 Le mode opératoire suivi est donc identique à celui de exemple1, mais les quantités de réactifs mises en jeu sont cette fois les suivantes: - 80 g de SIL 2200 dissous dans 80 g de THF - 18,2 g de MDI dissous dans 20 g de THF - 4,9 g de DMPA dissous dans 200 g de THF - 0,1 g de dibutyldilaurate détain de manière à observer là encore les proportions 1 mole de SIL 2200 : 2 moles de MDI: 1 mole de DMPA. En outre, la récupération et la purification du polycondensat final désiré se fait cette fois plus simplement par précipitation de la solution organique le contenant dans 5 1 d'eau permutée. Le rendement de récupération est alors de 92% en poids. L'indice dacide du polycondensat obtenu est de 21,7 (théorique: 19,8). Son poids moléculaire moyen en nombre est de 6300. Le polymère obtenu est soluble dans des solvants tels que le diméthoxyéthane, I'éthanol, Iisododecane et l'acétate d'éthyle. Exemple 3 Dans cet exemple, on a préparé un polycondensat Polysiloxane-Polyuréthane cationi- sable de structure théorique: dans laquelle R représente: et correspondant à la réaction entre: - 1 mole de SIL 700 - 2 moles de MDI - 1 mole de N méthyldiéthanolamine (agent coupleur, ci-après dénommé MEA) ces valeurs étant rapportées à 1 mole de SIL 700. Dans le même réacteur que celui de l'exemple 1 et équipé de la même manière, on introduit, sous courant d'azote, 50 g de MDI et 50 g de THF. La dissolution du mélange se fait sous agitation et à température ambiante. Parallèlement, on a dissout 70 g de SIL 700 dans 70 g de THF, et la solution ainsi obtenue est versée dans l'ampoule à introduction située au dessus du réacteur. On introduit alors, sous agitation et courant azote, cette solution de SIL 700 dans le réacteur contenant la solution de MDI, en maintenant la température du milieu de réac tion à 500C par chauffage extérieur. La coulée de la solution de SIL 700 dure 1 H30 et la température du milieu réactionnel est maintenue à 500C pendant toute la durée de l'introduction. A la fin de la coulée, on dilue le milieu de réaction par 350 g de THF, tout en maintenant la température à 50*C. La réaction a conduit à, la formation quantitative d'un prépolymère Polysiloxane à extrémités a,oe diisocyanate. On introduit ensuite (temps de coulée : 30 mn) dans le réacteur contenant le prépolymère ci-dessus, et ceci toujours sous agitation, barbotage d'azote et maintien de b température à 50-C, une solution de MEA obtenue en dissolvant 12,5 g de MEA dans 70 g de THF. On laisse ensuite réagir le tout pendant 7H, sous agitation et à 50-C. La fin de la réaction peut être controlée en vérifiant par analyse infra-rouge l'absence de bandes d'adsorption -N=C=O à 2270 cm-1. Si besoin est, on peut abrs rajouter de méthanol au milieu réactionnel pour terminer la réaction et consommer totalement les groupes -N=C=O encore disponibles; dans ce cas, on peut par exemple rajouter de ror- dre de 10 ml d'éthanol et laisser à nouveau réagir le tout pendant 4 H à SO"C. En fin de réaction, on obtient une solution organique (THF) du polycondensat désiré, le- quel est ensuite récupéré et purifié par précipitation de ladite solution dans 5 I drun mélange équi-volume (50/50) éther de pétroleléther éthylique. Le rendement de récupéra- tion est de 93% en poids après séchage. L'indice d'amine du polycondensat obtenu est de 45,7 (théorique : 43). Son poids moléculaire moyen en nombre est de 12600. Le polymére obtenu est soluble dans des solvants tels que le diméthoxyéthane, l'éthanol, l'îsododécane et l'acétate d'éthyle. Exemple 4 On donne ici trois exemples de formulations capillaires. Lotion de mise en forme: - Polymère de l'exemple 1 29 - Dimethoxyéthane 50 g -AMP 0,146 g - Ethanol 40,67 g - Isododécane 7,18 g Cette lotion est obtenue par dissolution du polymère dans le diméthoxyéthane puis ajout du neutralisant puis dilution de la solution par l'addition de 'méthanol et de l'isododécane. Cette composition, appliquée sur les cheveux, après un shampooing, apporte un bon maintien de la coiffure et une très bonne brillance aux cheveux. Lotion de mise en forme: Polymère de l'exemple 2 29 - Dimethoxyethane 50 g -AMP 0,069 g - Ethanol 43,14 g - Isododecane 4,80 g Cette lotion est obtenue par dissolution du polymère dans le diméthoxyéthane puis ajout du neutralisant puis dilution de la solution par l'addition de I'éthanol et de I'isododécane. Cette composition, appliquée sur les cheveux, après un shampooing, apporte un bon maintien de la coiffure et une très bonne brillance aux cheveux. Lotion de mise en forme: - Polymère de l'exemple 3 4,2 g - Diméthoxyéthane 47,66 g - Ethanol 42,90 g - Isododécane 4,76 g - Solution de HCI 2 M 0,476 g Cette lotion est obtenue par dissolution du polymère dans le dimèthoxyéthane puis dilution de la solution par l'addition de l'éthanol et de l'isododécane. On ajoute ensuite la solution de HCI pour neutraliser la solution finale. Cette composition, appliquée sur les cheveux, après un shampooing, apporte un bon maintien de la coiffure et une três bonne brillance aux cheveux Exemple 5 On donne ici quatre exemples de bases de soin des ongles. Base de soin des ongles - Polymère de l'exemple 1 30 g - Acétate d'éthyle 70 g Base de soin des ongles - Polymère de l'exemple 1 30 g - Acétate d'éthyle 66,5 g - Isododécane 3,5 g Base de soin des ongles - Polymère de l'exemple 2 30 g - Acétate d'éthyle 70 g Base de soin des onales - Polymère de l'exemple 2 30 g - Acétate d'éthyle 66,5 g - Isododecane 3,5 g REVENDICATIONS 1- Composition cosmétique ou dermatologique, caractérisée par le fait qu'elle comprend, dans un support cosmétiquement acceptable, au moins une solution ou une émulsion solvant organique-dans-eau d'au moins un polycondensat multiséquencé dont la chaine est constituée par la répétition d'au moins une séquence polysiloxane et d'au moins une séquence polyuréthane et'ou polyurée ; ladite séquence polyuréthane et'ou polyurée comportant en outre des groupements ionisables et ledit polycondensat étant dissous dans un système solvant aqueux, organique ou hydroorganique. 2- Composition selon la revendication 1, caractérisée en ce que le poids moléculaire moyen en nombre dudit polycondensat est compris entre 2000 et 500 000. 3- Composition selon la revendication 2, carcténsée en ce que ledit poids moléculaire est compris entre 3000 et 250 000. 4 Composition selon l'une quelconque des revendications 1 à 3, caractérisée en ce que le rapport en nombre entre les séquences de type polyuréthane eVou polyurée et les séquences de type polysiloxane dans le polycondensat est compris entre 1 et 10. 5- Composition selon la revendication 4, caractérisée en ce que ledit rapport est compris entre 1 et 3. 6- Composition selon l'une quelconque des revendications 1 à 5, caractérisée en ce que lesdits groupements jonisables sont des fonctions carboxyliques ou des fonctions sulfoniques, sous forme libre ou bien partiellement ou totalement neutralisées. 7- Composition selon l'une quelconque des revendications 1 à 5, caractérisée en ce que lesdits groupements onisables sont des amines tertiaires, soit non-neutralisées, soit totalement ou partiellement neutralisées, soit quatemisées. 8- Composition selon l'une des revendications 6 ou 7, caractérisée en ce que le taux de neutralisation ou de quatemisation des groupements ionisables est compris entre 0 et 100%. 9- Composition selon la revendication 8, caractérisée en ce que ledit taux est compris entre 10 et 100%. 10- Composition selon l'une quelconque des revendications 1 à 9, caractérisée en ce que la séquence polysiloxane répond à la formule générale (I) suivante: dans laquelle - P est un segment polysiloxanique, - X1 représente, séparement ou conjointement, -O- ou -N H- - et R est un radical divalent choisi parmi les radicaux alkylénes de type aromatique, aliphatique ou cycloaliphatique. 11- Composition selon la revendication 10, caractérisée en ce que ledit segment polysiloxanique P répond à la formule générale (I') suivante: dans laquelle les radicaux R1, qui peuvent être identiques ou différents, sont choisis parmi d'une part les radicaux hydrocarbonés monovalents en C-C20 exempts ou substantiellement exempts d'insaturations éthyléniques et, d'autre part, les radicaux aromatiques, Y représente un radical hydrocarboné bivalent, et z un nombre entier tel que le poids moléculaire moyen du segment polysiloxane soit compris entre 300 et 10 000. 12- Composition selon la revendication 11, caractérisée en ce que ledit radical bivalent Y est choisi parmi les radicaux alkylènes de formule -(CH2)a. , dans laquelle a représente un nombre entier pouvant être compris entre 1 et 10. 13- Composition selon rune des revendications 11 ou 12, caractérisée en ce que les radicaux R1 sont choisis parmi les radicaux alkyles, en particulier les radicaux méthyle, éthyle, propyle, isopropyle, butyle, pentyle, hexyle, octyle, décyle, dodécyle et octadé- cyle, les radicaux cycloalkyles, en particulier le radical cydohexyle, les radicaux aryles, notamment phényle et naphtyle, les radicaux arylalkyles, notamment benzyle et phényile- thyle, ainsi que les radicaux tolyle et xylyle. 14- Composition selon la revendication 10 ou 11, caractérisée en ce que le segment polysiloxane P répond à la formule (I") suivante: dans laquelle a et z sont des valeurs telles que définies ci-avant. 15- Composition selon l'une quelconque des revendications 1 à 14, caractérisée en ce que les séquences polyuréthanes etlou polyurées répondent à la formule générale (II) suivante: dans laquelle: - X2 représente, séparément ou conjointement, -O- ou -N H-, - R est tel que défini ci-dessus pour les séquences de formule (I), - x est un nombre entier compris entre 1 à 10, - et B est un radical hydrocarooné bivalent porteur d'une charge ionique, positive ou négative. 16- Composition selon la revendication 15, caractérisée en ce que x est compns entre 1 et 3. 17- Composition selon l'une des revendications 15 ou 16, caractérisée en ce que ledit radical B est porteur de groupement présentant une ou des fonction(s) carboxylique(s) et/ou une ou des fonctions sulfoniques, lesdites fonctions carboxyliques et/ou sulfoniques étant sous forme libre ou bien neutralisées partiellement ou totalement par une base minérale ou organique. 18- Composition selon la revendication 17, caractérisée en ce que le radical B répond à la formule (III) dans laquelle R2 représente un radical alkyle, linéaire ou ramifié, en C1-C3, Z une fonction acide carboxylique (-COOH) ou acide sulfonique (-SO3H) ou un sel desdites fonctions acides, et p et q, qui peuvent être identiques ou différents, des nombres entiers compris entre 1 et 5, 19- Composition selon la revendication 17, caractérisée en ce que le radical B répond à la formule (III'):: dans laquelle Z a la signification ci-dessus., 20- Composition selon l'une des revendications 15 ou 16, caractérisée en ce que ledit radical B est porteur de groupements amines tertiaires, lesdites amines tertiaires étant soit non-neutralisées, soit partiellement ou totalement neutralisées par une base mine rale ou organique, soit quatemisées. 21- Composition selon la revendication 20, caractérisée en ce que le radical B répond à la formule (IV) suivante: dans laquelle R3 représente un radical alkyle, linéaire ou ramifié, en C1-C4, et r et s deux nombres entiers, identiques ou différents, qui peuvent être compris entre 1 et 10. 22- Composition selon la revendication 21, caractérisée en ce que, sous forme neutralisée ou quatemisée, le radical B répond à la formule (IV') suivante formule dans laquelle R3 a la signification cidessus, et R4 représente soit l'hydrogène (neutralisation) soit un radical alkyle, linéaire ou ramifié, en C1-C10 ou un cycle aromatique (quatemisation). 23- Composition selon une quelconque des revendications 10 à 22, caractérisée en ce que le radical R est choisi parmi les radicaux de formules suivantes: dans lesquelles b est un nombre entier compris entre 0 et 3, et c un nombre entier compris entre 1 et 20, de préférence compris entre 2 et 12. 24-Composition selon la revendication 23, caractérisée en ce que ledit radical R est choisi parmi les radicaux hexaméthyléne, 4,4'-biphényléneméthane, 2,4- et'ou 2,6 tolyléne, 1,5-naphtylène, pphénylène, méthylène 4,4-biscydohéxyle et le-radical divalent dérivé de l'isophorone. 25- Composition selon l'une quelconque des revendications 1 à 24, caractérisée en ce que ledit polycondensat a été obtenu selon un procédé consistant à faire réagir, dans une première étape, (i) un polymère polysiloxane du type a,o-dihydroxypolysiloxane ou a,o-diaminopolysiloxane ou a,aFaminohydroxy- ou hydroxyamino-polysiloxane) et (ii) un diisocyanate, ledit diisocyanate étant présent en quantité stoechiométnque ou en excés stoëchiométnque, ce par quoi l'on obtient un polysiloxane présentant une fonction iso cyanate à chacune de ses extrémités de chaîne ; puis, dans une deuxième étape, à coupler les chaines du polysiloxane obtenu précédemment par réaction avec un agent coupleur choisi parmi les diols etlou les diamines et'ou les alcoolamines, ledit agent coupleur étant porteur de groupements cationisables ou anioniables; et éventuellement, dans une troisième étape, à ioniser, partiellement ou totalement, les groupements catit nisables ou anionisables du polycondensat obtenu à l'issue de la deuxième étape. 26- Composition selon la revendication 25, caractérisé en ce que le taux de ionisation est compris entre 0 et 100%, de préférence entre 10 et 100%. 27- Composition selon l'une des revendications 25 ou 26, caractérisée en ce que le po lymêre polysiloxane de départ répond à la formule: X3 p 3 dans laquelle P a la signification donnée ci-avant, et X3 représente, conjointement ou séparément, -OH ou -NH2. 28- Composition selon l'une des revendications 25 à 27, caractérisée en ce que le diisocyanate répond à la formule: O=C=N-R-N=C=O dans laquelle R a la signification donnée ci-avant. 29- Composition selon l'une des revendications 25 à 28, caractérisée en ce que l'agent coupleur répond à la formule: X4-B -x4 dans laquelle B a la signification donnée ci-avant, et X4 représente -OH ou -NH2. 30- Composition selon l'une quelconque des revendications 1 à 29, caractérisée en ce que le système solvant du polycondensat contient un solvant organique ou un mélange de solvants organiques choisis dans le groupe constitué par l'acétone, la méthyléthylcé- tone, l'acétate de méthyle, l'acétate de butyle, l'acétate d'éthyle, l'isopropanol, l'éthanol, le diméthoxyéthane, le diéthoxyéthane, un ester d'éthyléneglycol ou de propyléneglycol, un ether d'éthyléneglycol ou de propylèneglycol, ou un ether ester d'éthyléneglycol ou de propyléneglycol. 31- Composition selon l'une quelconque des revendications 1 à 30, caractérisée en ce que le système solvant du polycondensat contient un solvant organique ou un mélange de solvants organiques miscibles à l'eau. 32- Composition selon l'une quelconque des revendications 1 à 30, caractérisée en ce que le système solvant du polycondensat contient un solvant organique ou un mélange de solvants organiques non-misables à l'eau. 33- Composition selon l'une quelconque des revendications 1 à 32, caractérisée en ce que le système solvant contient au moins un solvant (A) dit global du polycondensat et au moins un solvant (B) moins polaire que (A) qui va solvater plus spécifiquement les séquences polysiloxanes du polycondensat et de préférence ayant une vitesse d'évaporation plus lente que (A). 34- Composition selon la revendication 33, selon laquelle le solvant global (A) est choisi dans le groupe constitué par l'acétone, la méthyléthylcétone, l'acétone, la méthyléthylcé- tone, l'acétate de méthyle, l'acétate de butyle, l'acétate d'éthyle, l'isopropanol, 'méthanol, le diméthoxyéthane, le diéthoxyéthane, un ester d'éthylèneglycol ou de propylèneglycol, un éther d'éthyléneglycol ou de propylèneglycol, un éther ester d'éthylèneglycol ou de propyléneglycol et leurs mélanges. 35- Composition selon la revendication 33 ou 34, selon laquelle le solvant (B) est choisi parmi les hydrocarbures et les silicones cycliques. 36- Composition selon l'une quelconque des revendications 1 à 35, caractérisée en ce qu'il s'agit d'une composition capillaire. 37- Composition selon l'une quelconque des revendications 1 à 35, caractérisée en ce qu'il s'agit d'une composition de maquillage. 38- Composition selon l'une quelconque des revendications 1 à 35, caractérisée en ce qu'il s'agit d'un vemis à ongle ou d'une base de soin des ongles. 3i Composition selon l'une quelconque des revendications 1 à 35, caractérisée en ce qu'il s'agit d'un mascara. 40- Composition selon l'une quelconque des revendications 1 à 35, caractérisée en ce qu'il s'agit d'une composition pour le soin de la peau. 41- Composition selon l'une quelconque des revendications 1 à 35, caractérisée en ce qu'il s'agit d'une composition anti-solaire. 42- Utilisation d'une solution ou d'émulsion de polycondensat telle que définie à l'une quelconque des revendications 1 à 35 comme agent filmogène, ou comme additif d'agent filmogène, dans une composition cosmétique. 43- Procédé de traitement des matières kératiniques, caractérisé en ce qu'il consiste à appliquer sur ces dernières une composition telle que définie à l'une quelconque des re vendications I å 41.